【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
式
【化１】
2006525414.tif 000001
（式中、Ｒ1およびＲ2はそれぞれ独立してＨ、アルキル基、ニトリル基、シクロアルキル基、ヘテロ環式基、アレニル基およびアリール基から選択されるか、またはＲ1およびＲ2は、Ｒ1およびＲ2が結合されている炭素と合一して環状炭素を形成し、
Ｒ3およびＲ4はそれぞれ独立してアルキル基、シクロアルキル基、アリール基、アレニル基、ヘテロ環式基から選択されるか、またはＲ3およびＲ4は、Ｒ3およびＲ4が結合されている炭素と合一して環状炭素を形成し、
Ｙ−Ｓはキサンテート基、チオキサンテート基またはジチオエステル基であり、
Ｑは共有結合、アリール基、（−ＣＨ2−）o、−ＣＯ−Ｏ−（ＣＨ2）o−、−ＣＯ−Ｏ−（ＣＨ2ＣＨ2Ｏ）o−、−ＣＯ−ＮＲ8−（ＣＨ2）o−、−ＣＯ−Ｓ−（ＣＨ2）o−から選択された連結基であり、ここで、ｏは１〜１２であり、Ｒ8はＨ、アルキル基、シクロアルキル基、およびアレニル基、ヘテロ環式基またはアリール基であり、
ｎは０または１である）
の化合物を含む制御されたラジカル重合連鎖移動剤。
【請求項２】
請求項１に記載の連鎖移動剤および熱開始剤または光開始剤を含む開始剤組成物。
【請求項３】
開始剤対連鎖移動剤のモル比は０．００１：１〜０．１：１である、請求項２に記載の開始剤組成物。
【請求項４】
１種以上のラジカル（共）重合性モノマーの重合済み単位、
第１のアズラクトン末端基および
キサンテート基、チオキサンテート基またはジチオエステル基から選択された第２の末端基
を含むテレケリック（コ）ポリマー。
【請求項５】
構造Ａｚ−（Ｍ1）x（Ｍ2）x−（Ｍ3）x・・・（ＭΩ）x−ＳＹ
（式中、ＳＹは、式Ｒ5−Ｏ−Ｃ（Ｓ）−Ｓ−のキサンテート基、式Ｒ5−Ｓ−Ｃ（Ｓ）−Ｓ−のチオキサンテート基または式Ｒ5−Ｃ（Ｓ）−Ｓ−のジチオエステル基であり、ここで、Ｒ5はアルキル基、シクロアルキル基、アリール基、ヘテロ環式基またはアレニル基から選択され、
Ｍ1〜ＭΩはそれぞれ平均重合度ｘを有するラジカル（共）重合性モノマー単位から誘導されたモノマー単位のポリマーブロックであり、
各ｘは独立であり、
Ａｚは、式
【化２】
2006525414.tif 000002
（式中、Ｒ1およびＲ2はそれぞれ独立してＨ、ニトリル基、アルキル基、シクロアルキル基、ヘテロ環式基、アレニル基およびアリール基から選択されるか、またはＲ1およびＲ2は、Ｒ1およびＲ2が結合されている炭素と合一して環状炭素を形成し、
Ｒ3およびＲ4はそれぞれ独立してアルキル基、シクロアルキル基、アリール基、アレニル基から選択されるか、またはＲ3およびＲ4は、Ｒ3およびＲ4が結合されている炭素と合一して環状炭素を形成し、
Ｑは共有結合、（−ＣＨ2−）o、−ＣＯ−Ｏ−（ＣＨ2）o−、−ＣＯ−Ｏ−（ＣＨ2ＣＨ2Ｏ）o−、−ＣＯ−ＮＲ8−（ＣＨ2）o−、−ＣＯ−Ｓ−（ＣＨ2）o−、から選択された連結基であり、ここで、ｏは１〜１２であり、Ｒ8はＨ、アルキル基、シクロアルキル基、アレニル基、ヘテロ環式基またはアリール基であり、
ｎは０または１である）
のアズラクトン基である）
を有する、請求項４に記載の（コ）ポリマー。
【手続補正２】
【補正対象書類名】明細書
【補正対象項目名】００２９
【補正方法】変更
【補正の内容】
【００２９】
詳細な説明
本発明は、制御されたラジカル重合プロセスのための式Ｉ
【化３】
2006525414.tif 000003
の新規連鎖移動剤および式ＩＩ
【化４】
2006525414.tif 000004
（式中、Ｒ1およびＲ2はそれぞれ独立してＨ、炭素原子数１〜１８のアルキル基、ニトリル基、炭素原子数３〜１４のシクロアルキル基、環原子数６〜１４のアリール基、炭素原子数６〜２６のアレニル基、５〜１２個の環原子およびＳ、Ｎおよび非ペルオキシＯから選択された１〜３個のヘテロ原子を有する１個、２個または３個の縮合環を有するヘテロ環式基から選択されるか、またはＲ1およびＲ2は、Ｒ1およびＲ2が結合されている炭素と合一して４〜１２個の環原子を含む環状炭素を形成し、
Ｒ3およびＲ4はそれぞれ独立して炭素原子数１〜１８のアルキル基、炭素原子数３〜１４のシクロアルキル基、環原子数６〜１４個のアリール基、６〜２６個の炭素原子および０〜３個のＳ、Ｎおよび非ペルオキシＯヘテロ原子を有するアレニル基から選択されるか、またはＲ3およびＲ4は、Ｒ3およびＲ4が結合されている炭素と合一して４〜１２個の環原子を含む環状炭素を形成し、
Ｙ−Ｓは、式Ｒ5−Ｏ−Ｃ（Ｓ）−Ｓ−のキサンテート基、式Ｒ5−Ｓ−Ｃ（Ｓ）−Ｓ−のチオキサンテート基または式Ｒ5−Ｃ（Ｓ）−Ｓ−のジチオエステル基であり、ここで、Ｒ5はアルキル基、シクロアルキル基、アリール基、アレニル基またはヘテロ環式基から選択され、Ｒ5は、ホスフェート、ホスホネート、スルホネート、エステル、ハロゲン、ニトリル、アミドおよびヒドロキシ基で任意に置換されており、Ｒ5は、酸素、窒素または硫黄などの１個以上のカテナリーヘテロ原子で任意に置換されていてもよく（Ｙ−Ｓは「Ｓ−Ｙ」または「ＳＹ」と略してもよいことに注意すること）、
ＺはＯ、ＮＨ、ＳまたはＮＲ8であり、ここで、Ｒ8はＨ、アルキル基、シクロアルキル基、アリール基、アレニル基またはヘテロ環式基であり、
Ｒ7は有機部分または無機部分であり、ｍの原子価を有し、
ｍは少なくとも１、好ましくは１〜８、最も好ましくは少なくとも２の整数であり、
Ｑは共有結合、アリール基、アレニル基、（−ＣＨ2−）o、−ＣＯ−Ｏ−（ＣＨ2）o−、−ＣＯ−Ｏ−（ＣＨ2ＣＨ2Ｏ）o−、−ＣＯ−ＮＲ8−（ＣＨ2）o−、−ＣＯ−Ｓ−（ＣＨ2）o−から選択された連結基であり、ここで、ｏは１〜１２であり、Ｒ8はＨ、アルキル基、シクロアルキル基、ヘテロ環式基またはアリール基であり、
ｎは０または１である）
の対応する開環連鎖移動剤を提供する。
【手続補正３】
【補正対象書類名】明細書
【補正対象項目名】００８７
【補正方法】変更
【補正の内容】
【００８７】
実施例５
ジチオ炭酸Ｓ−［１−（４，４−ジメチル−５−オキソ−４，５−ジヒドロ−オキサゾール−２−イル）−エチル］エステルＯ−エチルエステルによるスチレンの制御された重合を経由したＡｚ−ＰＳｔ−ＴＣの合成
実施例２の製品（ジチオ炭酸Ｓ−［１−（４，４−ジメチル−５−オキソ−４，５−ジヒドロ−オキサゾール−２−イル）−エチル］エステルＯ−エチルエステル）の溶液０．３２７ｇ（１．２５ミリモル）、５．００ｇのスチレンおよび酢酸エチル中の２，２’−アゾビスイソブチロニトリルの２重量％溶液０．４０ｇをスクリューキャップバイアルに入れた。溶液を窒素で２５分にわたりパージし、バイアルを密封した。バイアルを７０℃のオーブン内に２４時間にわたり入れた。その後、ポリマーを５０ｍＬの石油エーテルに沈殿させた。液体をデカントし、追加の６０ｍＬの石油エーテルを添加した。混合物を２４時間にわたり振とうし、その後、溶媒をデカントした。回収したポリマーを真空下で乾燥させた（２．５０ｇ）。テトラヒドロフラン中のゲル透過クルマトグラフィによるポリマーの分析によると、Ｍｎ＝２８２０および多分散性＝１．８４が示された。
【手続補正４】
【補正対象書類名】明細書
【補正対象項目名】００８８
【補正方法】変更
【補正の内容】
【００８８】
実施例６
ジチオ炭酸Ｓ−［１−（４，４−ジメチル−５−オキソ−４，５−ジヒドロ−オキサゾール−２−イル）−エチル］エステルＯ−エチルエステルによるイソボルニルアクリレートの制御された重合を経由したＡｚ−Ｐ（ＩＢＡ）−ＴＣの合成
実施例２の製品（ジチオ炭酸Ｓ−［１−（４，４−ジメチル−５−オキソ−４，５−ジヒドロ−オキサゾール−２−イル）−エチル］エステルＯ−エチルエステル）の溶液０．１８３ｇ（０．７０ミリモル）の溶液、５．００ｇのイソボルニルアクリレート、５．７０ｇの酢酸エチルおよび酢酸エチル中の２，２’−アゾビスイソブチロニトリルの２重量％溶液０．４６ｇをスクリューキャップバイアルに入れた。溶液を窒素で２０分にわたりパージし、その後、バイアルを密封した。バイアルを７０℃のオーブン内に７時間にわたり入れた。その後、ポリマーをメタノールに沈殿させ、濾過した。回収したポリマーを真空下で乾燥させた。テトラヒドロフラン中のゲル透過クロマトグラフィによるポリマーの分析によると、Ｍｎ＝３６３０および多分散性＝１．８３が示された。